(57)【特許請求の範囲】
【請求項１】
質量％で、
Ｃ：０．０３〜０．１％、
Ｓｉ：０．０５〜０．２％、
Ｍｎ：１．６〜２．０％、
Ｐ：０．０１５％以下、
Ｓ：０．０１５％以下、
Ｍｏ：０．０５〜０．１５％、
Ｔｉ：０．００８〜０．０２％、
Ｎｂ：０．００５〜０．０５％、
Ａｌ：０．００５％以下、
Ｎ：０．００４％以下、
Ｏ：０．００１〜０．００４％
を含有し、残部が鉄および不可避的不純物の化学成分からなり、アシキュラーフェライト組織分率が５０％以上で、さらに平均円相当径で１〜５μｍの島状マルテンサイト（ＭＡ）組織分率が３〜１０％を満たすことを特徴とする母材低温靭性およびＨＡＺ低温靭性に優れた低降伏比高張力鋼板。
【請求項２】
質量％で、さらに、
Ｖ：０．０１〜０．１％、
Ｃｒ：０．０５〜０．５％、
Ｎｉ：０．０５〜０．６％、
Ｃｕ：０．０５〜０．３％、
Ｃａ：０．０００５〜０．００３５％、
Ｍｇ：０．０００５〜０．００５％
の一種または二種以上を含有することを特徴とする請求項１に記載の母材低温靭性およびＨＡＺ低温靭性に優れた低降伏比高張力鋼板。
【請求項３】
請求項１または請求項２に記載の化学成分の鋼片を１０５０℃以上１２００℃以下の温度に加熱後、８５０℃以下の未再結晶温度域において累積圧下率で３０％以上の熱間圧延をし、７２０℃以上で熱間圧延を完了させた後、７００℃以上の温度から５℃／ｓ以上の冷却速度で１００℃以上２００℃以下まで冷却することを特徴とする母材低温靭性およびＨＡＺ低温靭性に優れた低降伏比高張力鋼板の製造方法。
【発明の詳細な説明】
【技術分野】
【０００１】
本発明は、溶接特性と低温靭性の優れた低降伏比高張力鋼板とその製造方法に関し、特に、強度・溶接性・低温靭性に優れたＬＰＧおよび液体アンモニア（ＬＡＧ）などの多種液化ガスを混載する多目的タンク向け厚鋼板に適した溶接特性と低温靭性の優れた低降伏比高張力鋼板とその製造法に関するものである。
【背景技術】
【０００２】
液化ガス貯槽用タンクに使用される鋼材は、液化ガスの種類によって異なるが、ガスの液化温度は一般に常圧では低温（ＬＰＧの場合−４８℃）であるため、母材はもちろん溶接部においても優れた低温靭性が要求される。この要求に対し、鋼中に６．５〜１２．０％のＮｉを添加する方法（例えば、特許文献１参照）や、特定組成の鋼に焼入れ焼戻し処理を行って、焼戻しマルテンサイトとベイナイトの強靱性を利用する方法（例えば、特許文献２参照）が提案されている。
【０００３】
また、液体アンモニアは鋼材の応力腐食割れ（ＳＣＣ）を引き起こすことが知られ、ＩＧＣ−ＣＯＤＥ  １７．１３では、酸素分圧、温度など貯槽時の操業条件を規制とするとともに、鋼材のＮｉ含有量を５％以下に制限することなどや実降伏強さを４４０Ｎ／ｍｍ２以下に抑えることなどを規定している。
【０００４】
このため、表層のみ軟化処理した鋼板（例えば、特許文献３参照）や、軟鋼クラッド鋼と軟質溶接最終層によるタンク製造方法（例えば、特許文献４参照）などが提案されている。
【０００５】
しかし、上記ＬＰＧと液体アンモニアを混載するタンクでは、当然のことながら両者に要求される仕様を満足する必要がある。一方、タンクの大容量化や船舶に搭載されることの多いこの種のタンクにおいては高張力化が求められており、ＬＰＧからの優れた低温靭性を液体アンモニアからの降伏強さの上限規制に伴う低降伏比の同時達成が課題となっていた。
【０００６】
この課題に対して、熱間圧延後の冷却方法について、６００℃までは１０℃／ｓ未満の緩冷却、それ以下の温度では１０℃／ｓ以上の急速冷却とする二段冷却法を適用することにより、要求される特性を得る方法（例えば、特許文献５参照）が提案されている。しかしながら、本方法で製造した鋼材は、冷却速度のコントロールで材質を作り込むため、板厚方向で冷却履歴が変化する幅広い板厚の鋼板で狙い通りのミクロ組織を得ることが困難となり、要求特性、特に−６０℃における母材靭性、さらには溶接部靭性の安定確保ができなかった。
【特許文献１】特開昭６３−２９０２４６号公報
【特許文献２】特開昭５８−１５３７３０号公報
【特許文献３】特開平４−１７６１３号公報
【特許文献４】特開昭５７−１３９４９５号公報
【特許文献５】特開２００５−２８１８４２号公報
【発明の開示】
【発明が解決しようとする課題】
【０００７】
本発明は、上記実情に鑑み、優れた強度と溶接性、および低温靭性を兼ね備えることが可能なＬＰＧおよび液体アンモニア（ＬＡＧ）などの多種液化ガスを混載する多目的タンク向け厚鋼板等に適した母材低温靭性およびＨＡＺ低温靭性の優れた低降伏比高張力鋼板とその製造法を提供することを課題とするものである。
【課題を解決するための手段】
【０００８】
本発明者らは、上記課題を解決すべく、鋼材のミクロ組織を二相組織とし、軟相と硬相の相分率バランスをコントロールすることによって、−６０℃での低温靭性に耐えうる優れた母材低温靭性およびＨＡＺ低温靭性を有する低降伏比高張力鋼板を得ることについて鋭意研究した結果、低Ｃと微量Ｍｏを組み合わせることによって、広い冷却速度範囲で微細な島状マルテンサイトを微細に分散コントロールでき、さらに、ＴｉＯ技術と組み合わせることで、溶接部においても良好な低温靭性（ＨＡＺ靭性）を確保できることを見出して本発明を完成した。
【０００９】
本発明の要旨は、以下の通りである。
【００１０】
（１）  質量％で、
Ｃ：０．０３〜０．１％、
Ｓｉ：０．０５〜０．２％、
Ｍｎ：１．６〜２．０％、
Ｐ：０．０１５％以下、
Ｓ：０．０１５％以下、
Ｍｏ：０．０５〜０．１５％、
Ｔｉ：０．００８〜０．０２％、
Ｎｂ：０．００５〜０．０５％、
Ａｌ：０．００５％以下、
Ｎ：０．００４％以下、
Ｏ：０．００１〜０．００４％
を含有し、残部が鉄および不可避的不純物の化学成分からなり、アシキュラーフェライト組織分率が５０％以上で、さらに平均円相当径で１〜５μｍの島状マルテンサイト（ＭＡ）組織分率が３〜１０％を満たすことを特徴とする母材低温靭性およびＨＡＺ低温靭性に優れた低降伏比高張力鋼板。
【００１１】
（２）  質量％で、さらに、
Ｖ：０．０１〜０．１％、
Ｃｒ：０．０５〜０．５％、
Ｎｉ：０．０５〜０．６％、
Ｃｕ：０．０５〜０．３％、
Ｃａ：０．０００５〜０．００３５％、
Ｍｇ：０．０００５〜０．００５％
の一種または二種以上を含有することを特徴とする上記（１）に記載の母材低温靭性およびＨＡＺ低温靭性に優れた低降伏比高張力鋼板。
【００１２】
（３）  上記（１）または（２）に記載の化学成分の鋼片を１０５０℃以上１２００℃以下の温度に加熱後、８５０℃以下の未再結晶温度域において累積圧下率で３０％以上の熱間圧延をし、７２０℃以上で熱間圧延を完了させた後、７００℃以上の温度から５℃／ｓ以上の冷却速度で１００℃以上２００℃以下まで冷却することを特徴とする母材低温靭性およびＨＡＺ低温靭性に優れた低降伏比高張力鋼板の製造方法。
【発明の効果】
【００１３】
本発明によれば、ＬＰＧおよび液体アンモニア（ＬＡＧ）などの多種液化ガスを混載する多目的タンク向け厚鋼板等に適した−６０℃での低温靭性に耐えうる優れた母材低温靭性およびＨＡＺ低温靭性を有する低降伏比高張力鋼板が得られる。また、本発明鋼は２００℃以下まで一気に冷却しても、狙い通りのミクロ組織を得ることが可能であるため、不安定である遷移沸騰領域での冷却履歴に起因した鋼板の形状不良を回避することが可能であるという顕著な効果を奏するものである。
【発明を実施するための最良の形態】
【００１４】
以下本発明を詳細に説明する。
本発明は、前記した課題を解決するために、ＴｉＯ鋼を適用し、かつ、低Ｃと微量Ｍｏを組み合わせることによって、広い冷却速度範囲で微細な島状マルテンサイト（以下ＭＡと称する）を分散させることで要求特性を満足させる技術である。
【００１５】
本発明の対象となる鋼材では、応力腐食割れ（ＳＣＣ）を回避するために降伏強さ（ＹＳ）を低くすること、および近年のタンクの大型化に伴う鋼材重量低減のための高い引張強さ（ＴＳ）化が要求される。例えば、板厚１５〜４０ｍｍ程度の厚鋼板で、ＹＰ３２〜３６ｋ級、ＴＳ４７０〜６００ＭＰａ程度で、靭性は−６０℃のＨＡＺで３桁の衝撃吸収エネルギー値が望まれる。これを満足させるためには、鋼材に荷重が付与された際、要求特性以上のできるだけ早い段階で降伏し、その後は破断することなく高い引張強さ（ＴＳ）を確保できるような特性が必要となる。
【００１６】
そのような特性を得るための考え方として、鋼材のミクロ組織を二相組織とすることが挙げられる。軟相と硬相の相分率バランスをコントロールすることで、要求特性を満たすことが可能となる。鋼材に荷重が付与された際、要求特性以上のできるだけ早い段階で降伏し、その後は破断することなく高い引張強さ（ＴＳ）を確保できるような特性を満足させる二相組織には（ａ）フェライト＋ベイナイト組織、（ｂ）フェライト＋ＭＡ組織などが挙げられる。
【００１７】
（ａ）については、軟相であるフェライトが優先的に降伏することで低ＹＳとなり、降伏後は強度の高いベイナイト組織が高ＴＳ確保を担うものである。この場合、鋼材のミクロ組織は上部ベイナイト主体となるため、−６０℃での靭性確保は難しい。
【００１８】
一方、（ｂ）についてはＭＡの周辺のフェライトに可動転位が導入されるため、明確な降伏点を発現しなくなり、さらにベース組織となるフェライトをアシキュラーフェライトとすることで高ＴＳを確保するものである。これについて、（１）ＭＡ分率が１０％を超える、（２）ＭＡサイズが平均円相当径で５μｍを超える場合、逆にＭＡが破壊の起点となり靭性劣化を招く。これまでは、ＭＡを活用した材質制御を行う場合、高い確率で５μｍ以上の粗大なＭＡが１０％以上発生するケースが見受けられ、−６０℃での低温靭性に耐えうる特性は得られないものと思われてきた。しかしながら、本願発明者らの研究により、低Ｃ化と微量Ｍｏ添加を組み合わせることで、ＭＡを微細に分散コントロールが容易となり、−６０℃での低温靭性に耐えうる優れた低温靭性を確保できることを見出した。さらには、ＴｉＯ技術と組み合わせることで、溶接部（ＨＡＺ）においても良好な低温靭性を確保できることがわかった。
【００１９】
それに加えて、本願発明鋼は２００℃以下まで一気に冷却しても、狙い通りのミクロ組織を得ることが可能であるため、不安定である遷移沸騰領域での冷却履歴に起因した鋼板の形状不良を回避することが可能である。
【００２０】
以下に本発明の限定理由について説明する。まず、本発明鋼材の組成限定理由について説明する。以下の組成についての％は、質量％を意味する。
【００２１】
Ｃ：０．０３〜０．１％
Ｃは強度を確保するために必要な元素であり、０．０３％以上の添加が必要であるが、多量の添加は低温靭性、特にＨＡＺの靱性低下を招くおそれがあるために、その上限値を０．１％とする。望ましくは０．０４％〜０．１％、さらに望ましくは０．０５〜０．１％である。
【００２２】
Ｓｉ：０．０５〜０．２％
Ｓｉは脱酸剤として、また固溶強化により鋼の強度を増加させるのに有効な元素であるが、０．０５％未満の含有量ではそれらの効果が少なく、０．２％を超えて含有すると、ＨＡＺ靱性を劣化させる。このため、Ｓｉは０．０５〜０．２％に限定した。
【００２３】
Ｍｎ：１．６〜２．０％
Ｍｎは、鋼の強度を増加するため高強度化には有効な元素であり、焼入れ性確保の観点から、１．６％以上の含有量が必要である。ただし、２．０％を超えるＭｎを添加すると靱性が劣化する。このため、Ｍｎは１．６〜２．０％に限定した。
【００２４】
Ｐ：０．０１５％以下
Ｐは、粒界に偏析して鋼の靱性を劣化させるので、できるだけ低減することが望ましいが、０．０１５％まで許容できるため、０．０１５％以下に限定した。
【００２５】
Ｓ：０．０１５％以下
Ｓは、主にＭｎＳを形成して鋼中に存在し、圧延冷却後の組織を微細にする作用を有するが、０．０１５％以上の含有は、板厚方向の靱性・延性を低下させる。これを回避するためには、Ｓは０．０１５％以下であることが必須であるため、Ｓは０．０１５％以下に限定した。
【００２６】
Ｍｏ：０．０５〜０．１５％
Ｍｏは、析出強化や固溶強化で鋼板の強度を確保するために有効な元素であり、０．０５％以上の含有量が必要であるが、０．１５％を超える添加は鋼板の加工性を損ないかつ大幅なコストアップとなる。このためＭｏは０．０５〜０．１５％に限定したが、好ましくは０．０５〜０．１０％である。
【００２７】
Ｔｉ：０．００８〜０．０２％
Ｔｉは、Ｏと結合してＩＧＦの生成促進を達成できるだけではなく、Ｎと結合して鋼中にＴｉＮを形成させることができるため、０．００８％以上の添加が望まれる。ただし、０．０２０％を超えてＴｉを添加すると、母材靱性を劣化させるおそれがあるため、Ｔｉは０．００８〜０．０２％に限定した。
【００２８】
Ｎｂ：０．００５〜０．０５％
Ｎｂは、オーステナイトの未再結晶域を拡大して、フェライトの細粒化を促進する効果があるとともに、Ｎｂ炭化物を生成し強度の確保を図ることができる元素であるため、０．００５％以上が必要である。しかしながら、０．０５％を超えるＮｂを添加すると、Ｎｂ炭化物によるＨＡＺ脆化が特に低温で生じやすくなるため、Ｎｂは０．００５〜０．０５％に限定した。
【００２９】
Ａｌ：０．００５％以下
Ａｌは、脱酸剤として含有される元素で、Ａｌ２Ｏ３としてスラグとなって浮上し酸素を低下させるので、ＴｉＯを生成させるためには少ない方が好ましいので、実質的にはＡｌは含有しないようにする必要がある。しかしながら、工業生産的に制約があり、０．００５％以下が許容できる範囲であることから、Ａｌは０．００５％以下に限定した。
【００３０】
Ｎ：０．００４％以下
Ｎは、不可避的不純物として含有されるものであるが、固溶強化元素としても非常に大きな効果があるため、０．００４％を超えて添加するとＨＡＺ靱性を劣化するおそれが考えられる。そのため、Ｎの上限は０．００４％に限定した。
【００３１】
Ｏ：０．００１〜０．００４％
Ｏは、ＴｉＯを形成させるために少なくとも０．００１％以上は必要であるが、０．００４％を超える添加では粗大なＴｉＯを生成し、靱性を劣化するおそれが考えられる。そのため、Ｏは０．０００１〜０．００４％に限定した。
【００３２】
以上が本願発明における必須の元素であり、これらの効果を損なわない範囲で以下の元素を添加することも有効である。
【００３３】
Ｖ：０．０１〜０．１％、Ｃｒ：０．０５〜０．５％、Ｎｉ：０．０５〜０．６％、Ｃｕ：０．０５〜０．３％、Ｃａ：０．０００５〜０．００３５％、Ｍｇ：０．０００５〜０．００５％の一種または二種以上を選択的に添加
Ｖ、Ｃｒ、Ｎｉ、Ｃｕは、いずれも焼入れ性向上に有効な元素であり、必要に応じ一種または二種以上を選択して含有できる。なかでもＶは、ＶＮでの組織微細化効果を最適化することができ、ＶＮによる析出強化を促進させる効果を有する。また、Ｖ、Ｃｒ、Ｎｉ、Ｃｕの含有によりＡｒ３点が低下することから、フェライト粒の微細化効果がさらに大きくなることが期待される。この様な効果を得るためには、Ｖ：０．０１％以上、Ｃｒ：０．０５％以上、Ｎｉ：０．０５％以上、Ｃｕ：０．０５％以上とする必要がある。また、Ｃａ添加により、ＭｎＳの形態を制御し、低温靭性をさらに向上させるため、厳しいＨＡＺ特性が要求される場合には選択してＣａ：０．０００５％以上を添加できる。Ｃａ：０．０００５％未満ではこの効果が得られない。さらに、Ｍｇは、ＨＡＺにおけるオーステナイトの粒成長を抑制し細粒化させる作用があり、その結果ＨＡＺ靱性が向上することから、特にＨＡＺ靱性が厳しい場合には選択してＭｇ：０．０００５％以上を添加できる。Ｍｇ：０．０００５％未満ではこの効果が得られない。
【００３４】
一方、０．１％を超えるＶを添加した場合、溶接性や靱性を損い、０．５％を超えるＣｒを添加した場合、溶接性や靱性を損ないかつコストも上昇することが考えられるため、これらを上限とした。また、０．３％を超えるＣｕを添加した場合、熱間加工性を低下させるおそれがあり、０．６％を超えるＮｉを添加した場合、大幅なコストアップとなり、さらにはスラブでの表面疵の発生が顕著となるため、これらの値を上限とした。０．００３５％を超えるＣａの添加では、鋼の清浄度を損ない、靭性の劣化や水素誘起割れ感受性を高めてしまうので、０．００３５％を上限とした。Ｍｇは０．００５％を超える添加では、オーステナイト細粒化効果代が小さくコスト上得策ではないため、０．００５％を上限とした。
【００３５】
次に組織に関する規定について述べる。
【００３６】
以下に述べる組織分率の測定については、Ｐｏｉｎｔ−ｆｒａｃｔｉｏｎ法を用い、ＭＡ分率の測定に際してはレペラエッチングと呼ばれるＭＡ現出エッチングを適用し、撮影した写真を用いて実施した。なお、圧延組織を受け継いで扁平あるいは針状にのびたフェライトをここではアシキュラーフェライトと呼ぶことにする。
【００３７】
母材におけるアシキュラーフェライト組織分率が５０％以上とする理由について、アシキュラーフェライトの組織分率が５０％未満の場合、細粒化が十分ではなく、平均のフェライト粒径も粗大となるために、高い強度および優れた低温靭性を確保することができない。また、ＭＡサイズが平均円相当径で１〜５μｍである理由については、１μｍ未満では小さすぎることから低ＹＲ発現に対して有効ではなく、５μｍを超えるＭＡでは破壊の起点となり靭性を劣化させてしまうからである。また、ＭＡの組織分率についても、３％未満では低ＹＲ効果に寄与せず、１０％を超える場合、破壊の起点の絶対量が増加するため、靭性を劣化させてしまう。したがって、母材におけるアシキュラーフェライト組織分率が５０％以上で、さらに平均円相当径で１〜５μｍのＭＡ組織分率を３〜１０％に限定した。
【００３８】
次に、本発明鋼材の製造条件限定の理由について説明する。
【００３９】
加熱温度については、１０５０℃以上１２００℃以下の温度であることが必要である。この理由は、１０５０℃未満の加熱では、凝固中に生成した靱性に悪影響を及ぼす粗大な介在物が溶けずに残る可能性があるためである。また、高温加熱すると冷却速度を制御して造り込んだ析出物を再溶解させてしまう可能性があるからである。上述を踏まえると、相変態を完了させる意味での加熱温度としては１２００℃以下で十分であり、そのときに生じると考えられる結晶粒の粗大化も、あらかじめ防ぐことができるからである。以上より、加熱温度を１０５０℃以上１２００℃以下に限定した。
【００４０】
８５０℃以下の未再結晶温度域において累積圧下率で３０％以上の熱間圧延を行う必要がある。その理由として、未再結晶温度域における圧下量の増加は、圧延中のオーステナイト粒の微細化に寄与し、結果としてフェライト粒を微細化し機械的性質を向上させる効果があるからである。なかでも８５０℃以下での圧延は、アシキュラーフェライト化促進による高強度・高靭性の確保に対して非常に有効であり、このような効果は８５０℃以下の未再結晶域での累積圧下率が３０％以上で顕著になる。このため、８５０℃以下の未再結晶温度域において累積圧下率で３０％以上に限定した。
【００４１】
また、鋼片は７２０℃以上で熱間圧延を完了させた後、７００℃以上の温度から５℃／ｓ以上の冷却速度で１００℃以上２００℃以下まで冷却する必要がある。７２０℃以上で熱間圧延を完了させる理由として、７２０℃以下で圧延を実施した場合、相変態により生成したフェライトに歪を与えることになり、靭性が低下してしまうからである。また、７００℃以上から冷却する理由として、７００℃未満より冷却を開始すると焼入れ性の観点から不利となり、所要の強度が得られない可能性があることに加え、ＭＡサイズが５μｍ以上となるためである。また、冷却速度が５℃／ｓ未満では、均一なミクロ組織を有した鋼を得ることが期待できないため、結果的に加速冷却の効果が小さい。また、１００℃以上２００℃以下まで冷却する必要がある。その理由として２００℃を超える温度での冷却停止では、アシキュラーフェライトのサイズが大きくなり、強度・靭性確保が困難になることに加え、ＭＡ組織分率が１０％以上となるためであり、１００℃未満の温度での冷却停止は、鋼材特性に大きな変化を与えないことから、操業上の負荷のみが大きくなるためである。上記の理由により、鋼片は７２０℃以上で熱間圧延を完了させた後、７００℃以上の温度から５℃／ｓ以上の冷却速度で１００℃以上２００℃以下まで冷却することに限定した。
【実施例】
【００４２】
次に、本発明の実施例について述べる。
【００４３】
表１の化学成分を有する鋳片を表２−１及び表２−２に示す条件にて熱間圧延を行い鋼板とした後、機械的性質を評価するために試験を行った。引張試験片は各鋼板の板厚の１／４部位からＪＩＳ４号試験片を採取し、ＹＳ（０．２％耐力）、ＴＳ、Ｅｌ、ＹＲを評価した。母材靱性は各鋼板の板厚１／４部位よりＪＩＳ２ｍｍＶノッチ試験片を採取し、−６０℃でシャルピー衝撃試験を行い得られる衝撃吸収エネルギー値にて評価した。また、アシキュラーフェライト分率はナイタール腐食液にてエッチングした鋼材の組織を、ＭＡサイズおよびＭＡ分率はレペラ腐食法にてエッチングした鋼材の組織を光学顕微鏡あるいはＳＥＭを用いて任意の倍率で観察することによって評価した。ＨＡＺ靱性は、溶接入熱６ｋＪ／ｍｍ相当の再現熱サイクル試験を実施した鋼材を、−６０℃でのシャルピー衝撃試験により得られる衝撃吸収エネルギー値によって評価した。
【００４４】
表３−１及び表３−２は、各鋼における機械的性質をまとめたものを示す。鋼１−ａ〜４−ａ、鋼６−ａ〜２１−ａは本発明の例である鋼板について示したものである。表１および表２−１及び表２−２から明らかなようにこれらの鋼板は化学成分と製造条件の各要件を満足しており、表３−１及び表３−２に示すように、低降伏比でありかつ母材特性およびＨＡＺ靭性が優れていることがわかる。また、規定範囲内であれば、Ｖ、Ｃｒ、Ｎｉ、Ｃｕ、Ｃａ、Ｍｇを添加しても良好な靱性が得られることがわかる。
【００４５】
一方、鋼１−ｂ〜４−ｂ、鋼６−ｂ〜２１−ｂは、表１および表２−１及び表２−２から明らかなように本発明範囲の化学成分は満足しているものの、製造条件にて本発明から逸脱したものである。これらの鋼は、それぞれ再加熱温度（鋼２−ｂ、鋼１５−ｂ、鋼２１−ｂ）、累積圧下率（鋼６−ｂ、鋼９−ｂ、鋼１４−ｂ、鋼１６−ｂ）、圧延終了温度（鋼１−ｂ、鋼４−ｂ、鋼１０−ｂ）、冷却開始温度（鋼７−ｂ、鋼１２−ｂ、鋼１９−ｂ）、冷却速度（鋼３−ｂ、鋼１３−ｂ、鋼１８−ｂ）、冷却停止温度（鋼８−ｂ、鋼１１−ｂ、鋼１７−ｂ、鋼２０−ｂ）の条件が発明のものと異なっているため、母材靭性および継手靱性が劣っている。
【００４６】
さらに、鋼２２〜４１は表１から明らかなように、化学成分について本発明から逸脱した比較例を示したものである。これらの鋼は、それぞれＣ量（鋼２２）、Ｓｉ量（鋼２８）、Ｍｎ量（鋼３１）、Ｐ量（鋼３５）、Ｓ量（鋼３８）、Ｍｏ量（鋼２７、鋼３９）、Ｔｉ量（鋼２３、鋼４１）、Ｎｂ量（鋼３６）、Ａｌ量（鋼３０）、Ｎ量（鋼２４）、Ｏ量（鋼３２、鋼４０）、Ｖ量（鋼３３）、Ｃｒ量（鋼３７）、Ｎｉ量（鋼２５）、Ｃｕ量（鋼２９）、Ｃａ量（鋼３４）、Ｍｇ量（鋼２６）の条件が発明のものと異なっているため靭性、特にＨＡＺ靱性が劣っている。
【００４７】
【表１】
0005031531.tif 000002
【００４８】
【表２−１】
0005031531.tif 000003
【００４９】
【表２−２】
0005031531.tif 000004
【００５０】
【表３−１】
0005031531.tif 000005
【００５１】
【表３−２】
0005031531.tif 000006